(57)【要約】【課題】ガスバリヤー性、透明性、滑り性に優れた結晶性樹脂組成物および結晶性樹脂フィルムを提供する。【解決手段】結晶性樹脂（Ａ）１００重量部に対し、多孔質フィラー（Ｂ）０．０１〜０．５重量部を含有し、多孔質フィラー（Ｂ）が、平均粒径１．５〜６μｍの球状多孔質フィラー（Ｂ−１）と平均粒径０．４〜１．５μｍの多面体状多孔質フィラー（Ｂ−２）から成り、その重量比が１／９０≦（Ｂ−１）／（Ｂ−２）≦１／１の範囲である結晶性樹脂組成物、および、厚さ１５μｍにて２３℃６５％ＲＨおける酸素透過量が５０ｍｌ／［ｍ２・ｄａｙ・ａｔｍ］以下、ヘイズが２．５％以下、フィルム同士の静止摩擦係数が２３℃６５％ＲＨ下で０．５以下、２３℃９０％ＲＨ下で０．６以下である結晶性樹脂フィルム。【選択図】  なし【特許請求の範囲】
【請求項１】
結晶性樹脂（Ａ）１００重量部に対し、多孔質フィラー（Ｂ）０．０１〜０．５重量部を含有し、多孔質フィラー（Ｂ）が、平均粒径１．５〜６μｍの球状多孔質フィラー（Ｂ−１）と平均粒径０．４〜１．５μｍの多面体状多孔質フィラー（Ｂ−２）から成り、その重量比が１／９０≦（Ｂ−１）／（Ｂ−２）≦１／１の範囲であることを特徴とする結晶性樹脂組成物。
【請求項２】
結晶性樹脂がポリアミド樹脂である請求項１に記載の結晶性樹脂組成物。
【請求項３】
多孔質フィラーがゼオライト類である請求項１又は２に記載の結晶性樹脂組成物。
【請求項４】
更に、多孔質フィラー（Ｂ）に対して０．０１〜６０重量％のシランカップリング剤（Ｃ）を含有する請求項１〜３の何れかに記載の結晶性樹脂組成物。
【請求項５】
シランカップリング剤（Ｃ）がアミノシランカップリング剤である請求項４に記載の結晶性樹脂組成物。
【請求項６】
更に、結晶性樹脂（Ａ）１００重量部に対して０．０１〜１重量部のビスアミド化合物（Ｄ）を含有する請求項１〜５の何れかに記載の結晶性樹脂組成物。
【請求項７】
請求項１〜６の何れかに記載の結晶性樹脂組成物を成形して成ることを特徴とする結晶性樹脂フィルム。
【請求項８】
延伸フィルムである請求項７に記載の結晶性樹脂フィルム。
【請求項９】
厚さ１５μｍにて２３℃６５％ＲＨおける酸素透過量が５０ｍｌ／［ｍ２・ｄａｙ・ａｔｍ］以下、ヘイズが２．５％以下、フィルム同士の静止摩擦係数が２３℃６５％ＲＨ下で０．５以下、２３℃９０％ＲＨ下で０．６以下であることを特徴とする結晶性樹脂フィルム。
【発明の詳細な説明】
【技術分野】
【０００１】
本発明は、結晶性樹脂組成物および結晶性樹脂フィルムに関し、詳しくは、ガスバリヤー性、透明性、滑り性に優れた結晶性樹脂組成物および結晶性樹脂フィルムに関する。
【背景技術】
【０００２】
結晶性樹脂フィルムの代表例であるポリアミドフィルムは、ガスバリア性と機械的・熱的特性に優れているため、単層フィルム或いは他樹脂との多層フィルム、他材料とのラミネートフィルム等として、食品包装を主体とする広範囲な用途に使用されている。ポリアミドフィルムの透明性は、内容物の見栄えに大きく影響するので重要な特性であり、一般的には透明性が良好なものが要望されている。また、滑り性が悪いと、製袋時にフィルムが引っ掛かったり、多色印刷時に印刷ズレが生じたりすることがある。このため、フィルムの滑り性は、フィルムの生産性や品質・商品価値の点から極めて重要な特性である。この様に透明性と滑り性の両立を図らねばならないが、透明性の良好なフィルムの表面は平滑であり、平滑なフィルム表面は滑りが悪いという様に、両特性は相反する性質である。
【０００３】
ポリアミドフィルムの滑り性改良のために、従来から種々の方法が試みられてきた。例えば、タルク、シリカその他の無機フィラー微粒子を配合する方法が提案されている（特許文献１）。
【０００４】
また、透明性と滑り性の出来る限りの両立を目指し、表面をシランカップリング剤で処理した無定形アルミノシリケート（ゼオライト）を使用することが提案されている（特許文献２）。この提案によれば、表面処理されたゼオライト粒子の使用により、シリカ、タルク等の無機粒子を使用した場合に比し、透明性および滑り性に優れたポリアミドフィルムが得られるが、その透明性および滑り性は未だ不十分であり、更なる改善が切望されている。
【０００５】
【特許文献１】特公昭５４−４７４１号公報
【特許文献２】特開平１−１５６３３３号公報
【発明の開示】
【発明が解決しようとする課題】
【０００６】
本発明は、上記実情に鑑みなされたものであり、その目的は、ガスバリヤー性、透明性、滑り性に優れた結晶性樹脂組成物および結晶性樹脂フィルムを提供することにある。
【０００７】
本発明者らは、上記の目的を達成すべく鋭意検討を重ねた結果、次の様な知見を得た。すなわち、無機フィラー微粒子の配合によりフィルムの滑り性を改良した場合に惹起される透明性低下の一因は、フィルム製膜時の延伸工程において、粒子と、マトリックスであるその周りの樹脂との間に、空隙が生じることによって形成されたボイドである。斯かるボイドは、結晶性樹脂のなかでもポリエステル樹脂の様な、水素結合による分子間力のやや低い樹脂では延伸時に発生する内部応力が比較的低いために起こり難い。しかし、ポリアミド樹脂の様な、水素結合による分子間力が高い樹脂では、延伸時に生成する内部応力が高く、粒子とマトリックスである樹脂の間に空隙が生じ、ボイドが生成し易い。しかも、ポリアミド樹脂製フィルムの様なガスバリアー性（低酸素透過性）フィルムにおいては、ボイドの形成はガスの通路を形成することとなり、ガスバリアー性が低下してしまう（酸素透過度が大きくなる）。
【０００８】
本発明者らは、上記の知見を基に更に検討を重ねた結果、粒径の異なる２種の粒子を使用してマクロな粗面とミクロな粗面を形成してフィルムの滑り性を改良するに際し、マクロな粗面に寄する大粒子に球状の粒子を使用し、ミクロな粗面に寄与する小粒子に多面体粒子を使用することにより、ガスバリヤー性を維持した上で透明性と滑り性を両立させた結晶性樹脂フィルム用の樹脂組成物が得られるとの知見を得た。
【課題を解決するための手段】
【０００９】
本発明は、上記の種々の知見に基づき完成されたものであり、その第１の要旨は、結晶性樹脂（Ａ）１００重量部に対し、多孔質フィラー（Ｂ）０．０１〜０．５重量部を含有し、多孔質フィラー（Ｂ）が、平均粒径１．５〜６μｍの球状多孔質フィラー（Ｂ−１）と平均粒径０．４〜１．５μｍの多面体状多孔質フィラー（Ｂ−２）から成り、その重量比が１／９０≦（Ｂ−１）／（Ｂ−２）≦１／１の範囲であることを特徴とする結晶性樹脂組成物に存する。
【００１０】
本発明の第２の要旨は、上記の結晶性樹脂組成物を成形して成ることを特徴とする結晶性樹脂フィルムに存し、そして、本発明の第３の要旨は、厚さ１５μｍにて２３℃６５％ＲＨおける酸素透過量が５０ｍｌ／［ｍ２・ｄａｙ・ａｔｍ］以下、ヘイズが２．５％以下、フィルム同士の静止摩擦係数が２３℃６５％ＲＨ下で０．５以下、２３℃９０％ＲＨ下で０．６以下であることを特徴とする結晶性樹脂フィルムに存する。
【発明の効果】
【００１１】
本発明によれば、ガスバリヤー性、透明性、滑り性に優れた結晶性樹脂組成物および結晶性樹脂フィルムが提供される。本発明の結晶性樹脂フィルムは、更に、印刷や製袋、ラミネート等の２次加工適性も良好であり、食品包装用およびその他広範な用途に使用可能である。
【発明を実施するための最良の形態】
【００１２】
以下、本発明を詳細に説明する。一般に、結晶性樹脂としては、ポリオレフィン（ポリエチレン、ポリプロピレン等）、ポリアミド、ポリエステル等が挙げられるが、本発明においては、ポリオレフィン樹脂やポリエステル樹脂より分子間力の大きな樹脂が好適であり、特に、ポリアミド樹脂が最適である。
【００１３】
本発明においてポリアミド樹脂としては、３員環以上のラクタム、重合可能なω−アミノ酸、二塩基酸とジアミン等の重縮合によって得られるポリアミド樹脂が挙げられる。具体的には、ε−カプロラクタム、アミノカプロン酸、エナントラクタム、７−アミノヘプタン酸、１１−アミノウンデカン酸、９−アミノノナン酸、α−ピロリドン、α−ピペリドン等の重縮合体；ヘキサメチレンジアミン、ノナメチレンジアミン、ウンデカメチレンジアミン、ドデカメチレンジアミン、メタキシレンジアミン等のジアミンと、テレフタル酸、イソフタル酸、アジピン酸、セバシン酸、ドデカン二塩基酸、グルタール酸などのジカルボン酸とを重縮合せしめて得られる重合体；これらの共重合体である。例えば、ポリアミド４、６、７、８、１１、１２、６・６、６・１０、６・１１、６・１２、６Ｔ、６／６・６、６／１２、６／６Ｔ、６Ｉ／６Ｔ等が挙げられる。この中の２種以上を混合して使用できる。これらのうち、得られるフィルムの熱的・機械的特性の面から、特に、ポリアミド６樹脂、ポリアミド６／６６共重合樹脂が好適である。
【００１４】
ポリアミド樹脂の粘度数は、ＪＩＳ−Ｋ−６９３３−９９に従って、９６重量％硫酸中、濃度１重量％、温度２３℃で測定した値として、通常１１５〜３００、好ましくは１２０〜２５０である。粘度数が低すぎる場合は得られるフィルムの機械的特性が不十分であり、高すぎる場合は製膜が困難になる。
【００１５】
本発明において、多孔質フィラーとしては、例えば、多孔質シリカ、炭酸カルシウム、ゼオライト、シリカゲル等が挙げられる。中でも、多孔質フィラーを構成する一次粒子の形状や大きさが、ほぼ揃っているものを使用することで、本発明の効果が顕著となるので、本発明に用いる多孔質フィラーとしては、特に、ゼオライトが好ましい。これらの多孔質フィラーの細孔容積は、ＤＢＰ吸油量として、通常１０ｍｌ／１００ｇ以上、好ましくは３０ｍｌ／１００ｇ以上であり、その上限は通常１００ｍｌ／１００ｇ、好ましくは８０ｍｌ／１００ｇ、更に好ましくは６０ｍｌ／１００ｇである。また、比表面積は、通常１０ｍ２／ｇ以上、好ましくは３０ｍ２／ｇ以上であり、その上限は通常１００ｍ２／ｇ、好ましくは５０ｍ２／ｇ、更に好ましくは４０ｍ２／ｇである。
【００１６】
本発明において、ゼオライトとしては、無定形、結晶形を問わないが、Ｘ線法の測定で無定形のゼオライトが好ましい。Ｘ線法で測定して結晶構造が認められるゼオライトを使用すると、延伸安定性が低下し、延伸破断が頻発し易い。無定形のゼオライトの組成は、式：ｘＭＯ・Ａｌ２Ｏ３・ｙＳｉＯ２・ｚＨ２Ｏで表される。式中、Ｍはアルカリ金属またはアルカリ土類金属を示し、ｘは０．０１〜２、ｙは１〜１００、ｚは０．１〜５の数をそれぞれ示す。
【００１７】
本発明においては、粒径および形状の異なる２種の多孔質フィラーを使用する。一方の多孔質フィラーは球状であり、他方の多孔質フィラーは多面体状である。
【００１８】
本発明で使用する球状多孔質フィラーは、その粒子形状が真球形状に近いほど好ましい。本発明において、その球状の度合いは以下の式（１）式に定義する球形比で表すことが出来、その値は、通常０．９０〜１．０、好ましくは０．９３〜１．０である。球形比が０．９０未満の場合はフィルムの滑り性が劣って好ましくない。
【００１９】
【数１】
2006225640.tif 000002
【００２０】
本発明において、多面体状多孔質フィラーは、角部を有する形状という点で意味があり、多面体は、正四面体、正六面体、正八面体、正十二面体、正二十面体などの正多面体に限定されず、準正多面体であってもよい。準正多面体としては、角の欠けた各種の「切り隅型」の他、各種の「星形正多面体」、「多角柱」等が挙げられる。面の数は、特に制限されないが、通常４〜２０、好ましくは４〜８である。多面体の形状は顕微鏡写真で確認することが出来、９０％以上が六面体である多孔質フィラーが特に好ましい。
【００２１】
前述のゼオライトは、例えば、原料として、ケイ酸ソーダ、シリカゾル又は酸性白土を使用して結晶性ゼオライトを合成し、次いで、得られた結晶性ゼオライトを酸処理する方法により得られる。
【００２２】
結晶性ゼオライトの合成は、上記の原料を酸処理し、得られた活性ケイ酸ゲル等のケイ酸溶液にアルミン酸アルカリを加えて加熱する公知の方法によって行われる。結晶性ゼオライトの酸処理は、含有するゼオライトの塩基分（ナトリウム）に対して０．２〜５モル倍の酸を加えて十分に接触させ、次いで、ろ過、水洗、乾燥後、３００〜６００℃で焼成し、更に、必要に応じて粉砕、分級することにより行われる。酸処理に使用する酸は、無機酸でも有機酸でも使用可能であるが、経済的には、塩酸、硫酸、硝酸などの鉱酸が好ましい。
【００２３】
ゼオライトの種類としては、合成および処理の容易性から、ゼオライトＡ、ゼオライトＸ、ゼオライトＹ、ゼオライトＰ等が好ましく、特に、経済的観点からゼオライトＡが好ましい。上記の合成条件を選択することにより、得られる結晶性ゼオライトの粒径および形状を種々に変えることが出来る。なお、上記の結晶性ゼオライトの酸処理においては、無定形のアルミノシリケート（ゼオライト）の立方体状、球状などの形状が崩れない様に注意する必要がある。
【００２４】
本発明において、ゼオライトの市販品を使用することも可能である。例えば、立方体状のゼオライトは、水澤化学社より商品名「シルトンＡＭＴ」として、球状ゼオライトは同じく水澤化学社より商品名「シルトンＪＣ」として販売されている。
【００２５】
立方体状のゼオライトと球状のゼオライトは、その形状が異なるだけでなく、組成でも相違する。例えば、立方体状の「シルトンＡＭＴ」の組成は、Ｈ２Ｏ／Ａｌ２Ｏ３／ＳｉＯ２／Ｎａ２Ｏ／ＣａＯ＝４．６４／４１．５６／４７．５５／６．２５／０であり、球状の「シルトンＪＣ」の組成は、Ｈ２Ｏ／Ａｌ２Ｏ３／ＳｉＯ２／Ｎａ２Ｏ／ＣａＯ＝４．３１／２５．９１／５４．５６／８．４８／６．７４と、Ａｌ２Ｏ３とＳｉＯ２との構成比およびＣａＯの含有量に違いがある。
【００２６】
ゼオライトの吸油量は、ＪＩＳ  Ｋ−５１０１法での測定で、好ましくは１〜７０ｍｌ／１００ｇである。吸油量が低すぎるとフィルムの延伸安定性が低下し、高すぎると延伸時の滑り性の改良効果が小さい。吸油量は、好ましくは５〜７０ｍｌ／１００ｇである。
【００２７】
本発明の結晶性樹脂組成物において、多孔質フィラー（Ｂ）の含有量は結晶性樹脂（Ａ）１００重量部に対し０．０１〜０．５重量部である。含有量が０．０１重量部未満であると滑り性改良効果が小さくなり、０．５重量部を超えると透明性の悪化が起こり易い。
多孔質フィラー（Ｂ）の含有量は、好ましくは０．０１５〜０．４重量部、更に好ましくは０．０２〜０．３重量部である。
【００２８】
また、本発明においては、粒径の異なる２種の粒子を使用してマクロな粗面とミクロな粗面を形成してフィルムの滑り性を改良するが、その際、マクロな粗面に寄する大粒子に球状の粒子を使用し、ミクロな粗面に寄与する小粒子に多面体粒子を使用する。すなわち、本発明においては、平均粒径１．５〜６μｍの球状多孔質フィラー（Ｂ−１）と平均粒径０．４〜１．５μｍの多面体状多孔質フィラー（Ｂ−２）とを使用する。しかも、両者の重量比は、１／９０≦（Ｂ−１）／（Ｂ−２）≦１／１の範囲に調節する。
【００２９】
球状多孔質フィラー（Ｂ−１）の平均粒径が６μｍを超えると透明性が低下し、１．５μｍより小さいと滑り性の改善効果が認められない。また、多面体状多孔質フィラー（Ｂ−２）の平均粒径が１．５μｍを超えると透明性が悪くなり、０．４μｍより小さいと滑り性の改善効果が発揮されない。また、球状多孔質フィラー（Ｂ−１）と多面体状多孔質フィラー（Ｂ−２）の重量比が１／１より大きくなると透明性が低下し、１／９０より小さくなると滑り性が改善されない。球状多孔質フィラー（Ｂ−１）と多面体状多孔質フィラー（Ｂ−２）の重量比は、好ましくは１／８０≦（Ｂ−１）／（Ｂ−２）＜９／１０、更に好ましくは１／７０≦（Ｂ−１）／（Ｂ−２）＜８／１０である。
【００３０】
特に、本発明においては、大粒子に角のない球状の粒子を使用し、小粒子に角のある多面体粒子を使用することにより、フィルム製膜時の延伸工程において粒子とマトリックスである周りの樹脂との間に空隙が出来る機会を低減してボイドの形成を極力抑制した点に意義がある。その結果、本発明によれば、ガスバリヤー性を維持した上で透明性と滑り性を両立させた結晶性樹脂フィルム用の樹脂組成物が得られる。
【００３１】
多孔質フィラーの粒径は、コールターカウンター法にて容易に測定される。この方法は、コールターエレクトロニクス社製の粒子計数装置を使用し、電解質溶液などの電気伝導性のある液中に粒子を分散させて懸濁液を調製し、前後に電圧を掛けた１００μｍ程度の細孔を通過させたときに変化する電圧と変化の回数から粒子の直径分布を測定する方法である。なお、多面体状多孔質フィラー（Ｂ−２）の平均粒は、コールターカウンター法にて測定した平均粒径数値によって表される。
【００３２】
倍率５０００〜１００００倍のＳＥＭによる観察で、前述の多孔質フィラーの形状やその大きさが容易に判別できる。前述の多孔質フィラーは、６００〜８００℃にて焼成してもその形状や大きさが変わらないので、本発明の結晶性樹脂組成物を成形したフィルムであっても、それを６００〜８００℃で乾式灰化し、その灰分をＳＥＭで観察すれば、多孔質フィラーの形状や大きさが容易に判別できる。
【００３３】
本発明の結晶性樹脂組成物にはシランカップリング剤（Ｃ）を配合するのが好ましい。シランカップリング剤（Ｃ）としては、オルガノシロキサン基を有するものが挙げられる。オルガノ基の具体例としては、メチル、エチル、プロピル等のアルキル基；ビニル、アリル等のアルケニル基；シクロプロピル、シクロヘキシル等のシクロアルキル基；フェニル、ベンジル等のアリール基またはアラルキル基；γ−アミノプロピル、Ｎ−（β−アミノエチル）−γ−アミノプロピル等のアミノアルキル基、γ−グリシドキシ、γ−クロロプロピル、γ−メルカプトプロピル等の様にクロル、チオール、エポキシ等の官能基を含むものが挙げられる。
【００３４】
シランカップリング剤（Ｃ）の具体例としては、トリメチルメトキシシラン、ビニルトリエトキシシラン、γ−クロロプロピルトリメトキシシラン、γ−アミノプロピルトリエトキシシラン、Ｎ−（β−アミノエチル）−γ−アミノプロピルトリメトキシシラン、γ−メルカプトプロピルトリメトキシシラン、γ−グリシドキシプロピルトリメトキシシラン、γ−メタクリロキシプロピルトリメトキシシラン、ヘキサメチルジシラザン、Ｎ，Ｎ’−ビス（トリメチルシリル）ウレア、Ｎ，Ｎ’−ビス（トリメチルシリル）アセトアミド、ジエチルトリメチルシリルアミン、Ｎ，Ｎ’−ビス（トリメチルシリル）トリフロロアセトアミド、ステアリルトリメトキシシラン等が挙げられる。特にγ−アミノプロピルトリエトキシシラン等のアミノシランが好適である。
【００３５】
シランカップリング剤（Ｃ）の配合量は、多孔質フィラー（Ｂ）に対し、通常０．０１〜６０重量％、好ましくは０．０５〜４０重量％、更に好ましくは０．１〜３０重量％である。シランカップリング剤（Ｃ）の使用量が０．０１重量％より少ないとフィルムの白濁化防止効果が殆んど見られなくなり、６０重量％を超えるとカップリング剤同志の凝集が起こり易くなり、フィルム中のフィッシュアイ等となって残存し易くなる。
【００３６】
本発明の結晶性樹脂組成物を製造するには、結晶性樹脂に多孔質フィラー及びシランカップリング剤を含有させればよく、その方法は特に限定されず、結晶性樹脂の製造からフィルム成形までの任意の段階で、多孔質フィラー及びシランカップリング剤を添加、または、予めシランカップリング剤で処理した多孔質フィラーを添加すればよい。結晶性樹脂がポリアミド樹脂の場合の具体例としては、以下の方法が挙げられる。
【００３７】
（ａ）多孔質フィラーに、水で希釈したシランカップリング剤を加熱攪拌下に加えて混合し、シランカップリング剤で処理した多孔質フィラーを調製し、これをポリアミド樹脂の製造プロセスにおける初期（常圧）、重合反応開始前から減圧重合反応開始前までの任意の間に添加する方法。
【００３８】
（ｂ）上記シランカップリング剤で処理した多孔質フィラーをポリアミド樹脂とドライブレンドする方法、または、当該ブレンド物を更に溶融混練する方法。
【００３９】
（ｃ）ポリアミド樹脂に多孔質フィラーとシランカップリング剤をドライブレンドする方法、または、当該ブレンド物を更に溶融混練する方法。
（ｄ）上記の（ｂ）または（ｃ）の方法にて多孔質フィラー及びシランカップリング剤を高濃度で含有したマスターバッチを製造し、そのマスターバッチとポリアミド樹脂を混合する方法。
【００４０】
ゼオライトの分散が良好であるという観点から、上記の（ａ）又は(ｄ)の方法が好ましい。
【００４１】
更に、本発明の結晶性樹脂組成物、特に、ポリアミド樹脂組成物の場合には滑り性および水冷却製膜法における透明性を改良する目的で、ビスアミド化合物（Ｄ）を配合すると効果的である。ビスアミド化合物としては、下記一般式〔Ｉ〕又は〔II〕で表される化合物が使用される。
【００４２】
【化１】
2006225640.tif 000003
【００４３】
前記一般式〔Ｉ〕で表されるビスアミド化合物としては、例えば、各種のジアミンと脂肪酸との反応によって得られるアルキレンビス脂肪酸アミド、アリーレンビス脂肪酸アミド等が挙げられる。上記のジアミンとしては、エチレンジアミン、プロピレンジアミン、ブチレンジアミン、ヘキサメチレンジアミン、オクタメチレンジアミン、ドデカメチレンジアミン等のアルキレンジアミン、フェニレンジアミン、ナフタレンジアミン等のアリーレンジアミン、キシリレンジアミン等のアリーレンアルキルジアミン等が挙げられ、上記の脂肪酸としては、ステアリン酸、ヘキサン酸、オクタン酸、デカン酸、ラウリン酸、ミリスチン酸、パルミチン酸、アラキジン酸、ベヘニン酸、オレイン酸、エライジン酸、モンタン酸などが挙げられる。これらの中で代表的なものとしては、Ｎ，Ｎ’−メチレンビスステアリン酸アミド及びＮ，Ｎ’−エチレンビスステアリン酸アミドを挙げることが出来る。
【００４４】
前記一般式〔II〕で表されるビスアミド化合物としては、例えば、各種のモノアミンとジカルボン酸との反応によって得られるビスアミドが挙げられる。上記のモノアミンとしては、エチルアミン、メチルアミン、ブチルアミン、ヘキシルアミン、デシルアミン、ペンタデシルアミン、オクタデシルアミン、ドデシルアミン等のアルキルアミン、アニリン、ナフチルアミン等のアリールアミン、ベンジルアミン等のアラルキルアミン、シクロヘキシルアミン等のシクロアルキルアミン等が挙げられる。上記のジカルボン酸としては、テレフタル酸、ｐ−フェニレンジプロピオン酸、コハク酸、アジピン酸などが挙げられる。これらの中で代表的なものとしては、Ｎ，Ｎ’−ジオクタデシルテレフタル酸アミド等のジオクタデシル二塩基酸アミドを挙げることができる。これらのビスアミド化合物は、二種以上を組み合わせて使用してもよい。
【００４５】
ビスアミド化合物（Ｄ）の配合量は、ポリアミド樹脂１００重量部に対し、通常０．０１〜１重量部、好ましくは０．０２〜０．５重量部である。配合量が少ないと滑り性改良の効果が観られず、多すぎるとフィルムの印刷性やラミネート加工時の密着性が低下し好ましくない。なお、前記のビスアミド化合物は、二種以上を組み合わせて使用してもよい。
【００４６】
ビスアミド化合物の配合方法は、特に限定されるず、例えば、ポリアミド樹脂のペレット状原料にドライブレンドするいわゆる外添法、ペレットに溶融混合する練込法、高濃度に含有する原料を配合する所謂マスターバッチ法、重合時に添加する内添法などの何れの方法でもよい。
【００４７】
本発明の結晶性樹脂組成物には、上記の（Ａ）〜（Ｄ）成分以外に、本発明の効果を損なわない限り、当業者に周知の各種の添加物を配合することが出来る。この様な添加物としては、例えば、ヒンダードフェノール、リン酸エステル、亜リン酸エステル等の酸化防止剤、トリアジン系化合物などの耐候性改良剤、顔料、染料などの着色剤、帯電防止剤、滑剤、界面活性剤などが挙げられる。これらの添加剤の配合方法は、特に限定されず、公知の任意の方法を採用することが出来る。
【００４８】
本発明の結晶性樹脂フィルムは、上記の本発明の結晶性樹脂組成物を、公知のフィルム製膜法を採用して成形することにより得られる。代表的な製膜法としては、Ｔ型ダイから押し出されたフィルム状物の冷却固化をチルドロールによりキャストして冷却するＴダイ法、環状スリットを有するダイからチューブ状物を押し出し、チューブ内に空気を吹き込み膨張させて空冷または水冷し成形するインフレーション法などが挙げられる。この様にして成形されたフィルムは、未延伸フィルムのまま、または、一軸延伸、二軸延伸などの延伸工程を経て延伸フィルムとして使用される。
【００４９】
また、本発明の結晶性樹脂フィルムは、厚さ１５μｍにて２３℃６５％ＲＨおける酸素透過量が５０ｍｌ／［ｍ２・ｄａｙ・ａｔｍ］以下、ヘイズが２．５％以下、フィルム同士の静止摩擦係数が２３℃６５％ＲＨ下で０．５以下、２３℃９０％ＲＨ下で０．６以下であることを特徴とする。酸素透過量は、好ましくは４０ｍｌ／［ｍ２・ｄａｙ・ａｔｍ］以下、ヘイズは好ましくは２．２％以下であり、フィルム同士の静止摩擦係数が２３℃６５％ＲＨ下で０．４以下、２３℃９０％ＲＨ下で０．５８以下である。なお、これらの物性値は後述の実施例に示す測定方法による値である。
【００５０】
前記の本発明の結晶性樹脂フィルムは、単層フィルムであってもよいし、他の樹脂との共押出による多層フィルムやラミネートによる積層フィルムであってもよい。本発明の結晶性樹脂フィルムは、ガスバリヤー性、透明性、滑り性に優れ、製袋、印刷、ラミネート等の２次加工も容易であり、食品などの広い範囲の包装用フィルムとして有用である。
なお、本発明のおけるフィルムの厚さは通常０．２ｍｍ未満である。また、厚さの下限は、製膜の困難性の観点から、通常１μｍである。
【実施例】
【００５１】
以下に、本発明を実施例によって具体的に説明するが、本発明はその要旨を超えない限り、以下の例に限定されるものではない。なお、以下の諸例で採用した測定方法は次の通りである。また、使用した添加成分は以下の表１に示す通りである。
【００５２】
（１）ガスバリヤー性（酸素透過度）：
ＡＳＴＭ  Ｄ−３９８５に準拠し、モンダンコントロール社製「ＯＸＹ−ＴＲＡＮ１００型」を使用し、２４℃、６５％ＲＨの環境下にて酸素透過量ｍｌ／［ｍ２・ｄａｙ・ａｔｍ］を測定した。
【００５３】
（２）ヘイズ：
東京電色（株）製ヘーズメーターを使用してヘイズを測定した。
【００５４】
（３）フィルム同士の静止摩擦係数：
相対湿度６５％及び９０％、温度２３℃の条件下、平行移動式で静止摩擦係数（μS）を測定した。
【００５５】
（４）球形比：
倍率５０００〜１００００倍のＳＥＭで球状多孔質粒子を観察して撮影した画像から粒子５００個の投影面積と投影面における最大径の円相当面積を求め、前述の式（１）にて算出した。
【００５６】
（５）ＤＢＰ吸油量：
ＪＩＳ６２２０に準拠して測定した。
【００５７】
【表１】
2006225640.tif 000004
【００５８】
実施例１〜２及び比較例１〜８：
前記４種の各ゼオライトと、所定量のシランカップリング剤と、これらの合計量に対して６倍重量の水とをスーパーミキサー中で８０℃に加熱しながら混合し、水を蒸発させながらゼオライトの処理を行なった。次いで、１２０℃で乾燥させ、表面処理したゼオライト微粒子４種を得た。
【００５９】
得られた表面処理したゼオライト微粒子をカプロラクタムの重合中に、最終的に得られるポリアミド６樹脂１００重量部に対し、表２又は表３に記載の重量部となる様に添加し、常法により重合し、粘度数１８０のポリアミド６樹脂を得た。得られたゼオライト粒子含有ポリアミド６樹脂を、常法に従って沸騰水中で処理して低分子量物を抽出、除去し、減圧式乾燥機で乾燥した。
【００６０】
ビスアミド化合物を、ポリアミド６樹脂１００重量部に対して表２又は表３に記載の重量部となる様に添加し、押出機直径４０ｍｍのＴダイ式製膜機を使用し、樹脂温度２６５℃、冷却ロール温度３０℃にて、厚さ１３５μｍのフィルム原反を製膜した。更にこのフィルム原反を、８０℃で縦横３×３倍に同時に二軸延伸し、その後、２００℃での熱固定し、厚さ１５μｍの２軸延伸フィルムを得た。得られた延伸フィルムについての評価結果を表２及び表３に示した。
【００６１】
【表２】
2006225640.tif 000005
【００６２】
【表３】
2006225640.tif 000006
【００６３】
表２及び表３から次のことが明らかである。すなわち、形状および粒径の異なる２種のゼオライトを、本発明に規定する組み合わせで使用した実施例１及び２の組成物から製造されたフィルムは、ガスバリア性、透明性および滑り性に優れている。一方、何れか１種のゼオライトを使用した比較例１、２及び比較例６の組成物から得られたフィルムは滑り性および／または透明性が劣っている。また、２種の組み合わせが本発明の規定外である比較例３、４及び７の組成物から得られたフィルムは、何れも透明性や滑り性が劣っている。更に、球状多孔質フィラーの代わりに塊状シリカ（不定形多孔質フィラー）を使用した比較例８の組成物から得られたフィルムは、ガスバリア性、透明性および滑り性に劣る。